La présente invention est relative à un enduit destiné plus particulièremen@ au traitement de panneaux en matière végétale, @t aux panneaux enduits obtenus par son application. @vec la plupar@ des matières végétales, il est nécessaire, lors de la @abri@ation de panneaux, de prendre des mesures pour éviter la putré@action de la matjère végétale, pour rendre étanche et ignifuge l@ pann@au et, ave@ certaines matières, pour donner de la rigidité et de ta dureté aux Vanneaux obtenus. l'invention a pour but de fournir un enduit qui satisfait aux exigences ci-dessus. Elle a pour objet une composition d'enduit, destirnée plus particulièrement aux nanneaux en matière végétale, caractérisée en ce ou'elle comprend une résine polyester liquide durcissable à titre de liant, une charge minérale à raison de 50 à 250 % environ du poids d la résine, un agent de protection contre les intemnéries à raison de 20 à 100 % environ du poids de la résine, un agent thixotrope à raison de 4 à à H environ du poids de la résine, un axent de lissage à raison de 10 à 50 % environ du poids de la ré- sine et un catalyseur de durcissement de la résine. @@invention a encore pou objet les panneaux en matière végétale comportant un enduit tel que défini ci-dessus. D'autres caractéristiques et avantages de l'invention apoaraî- tront au cours de la descrintion qui va suivre. La composition d'enduit de l'invention comprend essentielle ment: un un liant résineux b@ une charge minérale c@@un agent de protection contre les intempéries d@@un agent thixptrope e) un agent de lissage f) un catalyseur de durcissement du liant,et éventuellement g) un colorant ou pigment. @e liant résineux utilisé est une résine polyester liquide dur@issable de t@@e @@assi@ue pour anduction et notamment une ré sin@ polyesten is@@@@@li@ue @@i @@urni@ après durcissement un pr@- @@@@ semi-s@@ple partioulièroment anproprié à l'enduction des panneaux en matière végétale. A titre d'exe@ple d'une telle résine isophtalique, on @itera la résine vendue sous la dénomination "Résine B.H. @@I@" par la Société REICHHOL) BECKACITE. en neut aussi, si on le désire, utiliser d'autres résines polyester telles que des résines orthophtaliques mais, avec ces dernières, on obtient après durcissement un produit nlus rigide qu'avec les résines isophtaliques. Comme charge minérale, on citera notamment le carbonate de calcium et les dolomies à l'état de fine division ou micronisé. On peut aussi utiliser d'autres charges minérales usuelles. La charge est présente dans la composition d'enduit à raison de 50 à 250 La composition contient aussi un agent de protection contre les intempéries à raison de 20 à I00 g environ du poids de la résine polyester, cet agent donnant en général un glacis protecteur sur l'enduit appliqué et 'durci. On utilise avantageusement dans ce but du sulfate de baryum ou de la poudre d'ardoise ou encore de la poudre de lave (ces deux derniers produits apportant à l'enduit une coloration respectivement bleue et rouge). Pour éviter à l'enduit non durci de couler, on introduit dans sa composition un agent thixotrope, tel que de la silice colloidale (en particulier un Aerosil tel que l'Aerosil U 200 de la Firme Degussa) à raison de 4 à '7 % environ du poids de la résine. La composition de l'invention contient en outre un agent de lissage qui a pour but de renforcer les propriétés déjà conférées en partie par l'agent de protection contre les intempéries et notamment le sulfate de baryum. Dans ce but, on utilise de préférence du talc, mais on peut également prendre du plâtre. On introduit cet agent de lissage dans la composition de l'enduit à raison de 10 à 50 ''' par rapport au poids de la résine. Pour assurer la prise de l'enduit après son application, il est nécessaire d'introduire dans sa composition un catalyseur de durcissement de la résine. Tout catalyseur de durcissement des résines polyester peut être utilisé. On prend de préférence un catalyseur peroxydique tel que le peroxyde de benzoyle que l'on ajoute au reste des ingrédients de la composition au moment de l'application de l'enduit. ta quantité de catalyseur peut varier suivant a quantité de matières minérales présentes dans l'enduit et la durée de prise désirée. Une quantité de 1 à 3 Enfin, si on le désire, on peut ajouter à la composition un pigment o@ colorant quelc@@que approprié en des quantités pouvant varier nar exemple de T à 100 nar rapport au poids de la résine. Pour préparer l'enduit à anpliquer, on prend avantageusement les constituants de la composition dans tordre suivant: la résine polyester, 1'agent thixotrope, l'agent de lissage, la charge minérale, l'agent de protection contre les intempéries et éventuellement le colorant, le catalyseur étant ajouté au moment de l'application comme indiqué précédemment. @@ procède au mélange des ingrédients de manière à obtenir la plus grande: homogénéité possible en utilisant les moyens et appareils bien. connus. Lorsque la comoosition d'enduit est prête, on l'étale sur les panneaux de la manière habituelle en la quantité désirée qui peut varier assez sensiblement suivant la nature de la matière végétale et la texture du panneau. Une quantité de l'ordre de 7 à 8 kg d'en duit par m2 de surface de vanneau est généralement appropriée, en particulier nour des vanneaux de roseaux La prise ou durcissement de l'enduit steffectue à l'air à la température ambiante de la manière habituelle pour les enduits à base de résines polyester. @armi les matières végétales pouvant être utilisées pour la fabrication des nanneauy enduits selon l'invention, on citera par ticulièremen@ les roseaux de toutes natures et notamment les roseaux creux, la paille de toutes origines, les fibres de bois de toutes natures, les copeaux de bois, etc.. @e nar son pouvoir couvrant et de pénétration dans les interstices des matériaux du nanneau, l'enduit de l'invention confère @@@amment aux panneaux une bonne dureté, une excellente étanchéité, une excell@nte ignifugation et une remarquable résistance à la putréfaction. es panneaux enduits suivant 'invention sont particulièrement utilisables pour la fabricatior de parois extérieures et intérieu @es de chale@@ @@ constructions légères analogues. REVENDICATIONS 1 - Un panneau alvéolaire en matière végétale caractérisé en ce qu'il est e n d u i t avec une c o m p o s i t i o n contenant une résine polyester, un catalyseur de durcissement de la résine et une charge, ladite charge étant constituée d'une charge minérale à raison de 50 à 250 ss environ du poids de la résine, d'un agent de protection contre les intempéries à raison de 20 à 100 ffi environ du poids de la résine, d'un agent thixotrope à raison de 4 à 7 $ environ du poids de la résine et d'un agent de lissage à raison de 10 à 50 % environ du poids de la résine. 2 - Un panneau suivant la revendication 1, caractérisé en ce que la résine polyester est une résine isophtalique. 3 - Un panneau suivant la revendication 1 ou 2, caractérisé en ce que la charge minérale est du carbonate de calcium ou une dolomie. 4 - Un panneau suivant l'une quelconque des revendications précédentes, caractérisé en ce que l'agent de protection contre les intempéries est du sulfate de baryum, de la poudre d'ardoise ou de la poudre de lave. 5 - Un panneau suivant l'une quelconque des revendications précédentes, caractérisé en ce que l'agent thixotrope est de la silice collotdale. 6 - Un panneau suivant l'une quelconque des revendications précédentes, caractérisé en ce que l'agent de lissage est du talc ou du plâtre. 7 - Un panneau suivant l'une quelconque des revendications précédentes, caractérisé en ce qu'elle contient un pigment ou un colorant. 8 - Un panneau suivant la revendication 1, caractérisé en ce que la matière végétale est du roseau, en particulier du roseau creux, de la paille, de la fibre de bois ou des copeaux de bois. 9 - Un panneau suivant l'une quelconque des revendications précédentes, caractérisé en ce qu'il porte de 7 à 8 Kg d'enduit par mètre carré de surface du panneau.